(57)【要約】【課題】プリント配線板のスルーホールやビアホール等の穴埋めをした場合、低粘度で良好な作業性を示し、且つ保存安定性及び耐熱性に優れており、さらに得られる硬化物は、クラック、ボイドの発生がほとんどなく、耐熱性にも優れた熱硬化性樹脂組成物。【解決手段】  （Ａ）２種類以上の多官能エポキシ樹脂、（Ｂ）硬化剤、及び（Ｃ）無機フィラーを含み、前記多官能エポキシ樹脂が１分子中に３個以上のエポキシ基を有するエポキシ樹脂であり、前記（Ｂ）硬化剤がトリアジン構造を含むイミダゾール化合物であることを特徴とする熱硬化性樹脂組成物。【選択図】  なし【特許請求の範囲】
【請求項１】
（Ａ）２種類以上の多官能エポキシ樹脂、
（Ｂ）硬化剤、及び
（Ｃ）無機フィラー
を含み、前記多官能エポキシ樹脂が１分子中に３個以上のエポキシ基を有するエポキシ樹脂であり、前記（Ｂ）硬化剤がトリアジン構造を含むイミダゾール化合物であることを特徴とする熱硬化性樹脂組成物。
【請求項２】
前記（Ａ）２種類以上の多官能エポキシ樹脂の少なくとも１種が、２０℃で液状のエポキシ樹脂である請求項１記載の熱硬化性樹脂組成物。
【請求項３】
粘度が、２５±１℃で１００〜１０００ｄＰａ・ｓｄPa・sの範囲にあることを特徴とする請求項１又は２に記載の熱硬化性樹脂組成物。
【請求項４】
プリント配線板の凹部および貫通孔の少なくとも一方の充填用である請求項１〜３のいずれか１項に記載の熱硬化性樹脂組成物。
【請求項５】
プリント配線板の凹部および貫通孔の少なくとも一方が請求項１〜４のいずれか１項に記載の熱硬化性樹脂組成物の硬化物で充填されたプリント配線板。
【発明の詳細な説明】
【技術分野】
【０００１】
本発明は、プリント配線板の作製に使用される熱硬化性樹脂組成物、特に、多層基板や両面基板等のプリント配線板におけるスルーホールやビアホール等の穴埋め用組成物として有用な液状の熱硬化性樹脂組成物、及び上記穴埋めがなされたプリント配線板に関する。
【背景技術】
【０００２】
プリント配線板は、基材上に導体回路パターンを形成したものであり、導体回路のランド部には電子部品がはんだ付けによって搭載され、ランド以外の回路部分にはソルダーレジスト膜が導体保護のために被覆された基本構造を有する。
【０００３】
近年、プリント配線板の導体回路パターンの細線化と実装面積の縮小化が進んでいる。即ち、プリント配線板を備える機器の小型化・高機能化に対応するため、プリント配線板のさらなる軽薄短小化が望まれている。このため、プリント配線基板に設けたスルーホールに樹脂充填剤を充填し、硬化して平滑面とした後、その配線基板上に層間樹脂絶縁層と導体回路層を交互に積層してなる多層プリント配線板、あるいはスルーホール等に樹脂充填剤を充填した基板に直接ソルダーレジスト膜を形成する多層プリント配線板が開発されている。このような状況下において、スルーホールやビアホール等の穴部に充填するための充填性、研磨性、作業性（低粘度）、硬化物特性等に優れた永久穴埋め用絶縁性組成物の開発が望まれている。
【０００４】
プリント配線板の永久穴埋め用絶縁性組成物としては、一般に、その硬化物が機械的、電気的、化学的性質に優れ、接着性も良好であることから、熱硬化型のエポキシ樹脂組成物が広く用いられている。この場合のプリント配線板の永久穴埋め加工は、エポキシ樹脂組成物をプリント配線板の穴部に充填する工程、充填された組成物を加熱して研磨可能な状態に予備硬化する工程、予備硬化した組成物の穴部表面からはみ出している部分を研磨、除去する工程、及び予備硬化した組成物をさらに加熱して本硬化する工程より行われる。
【０００５】
しかしながら、上記のような穴埋め用組成物を用いた場合、ソルダーレジスト用組成物と異なるため、硬化処理やはんだレベリングなどの高温条件下において、穴部絶縁層にクラック（内部クラック）が発生したり、穴部絶縁層の周辺部で外層絶縁層（ソルダーレジスト層や絶縁樹脂層）との間に剥離（デラミ）が発生するという問題があった。
【０００６】
このような問題を解決するため、例えば、特許文献１には、配線基板の表面に生じる凹部あるいは該基板に設けたスルーホールに充填される無溶剤の樹脂充填剤であって、樹脂成分としてビスフェノール型エポキシ樹脂、硬化剤としてイミダゾール硬化剤、添加成分として平均粒子径が０．１〜５．０μｍである無機粒子を用いることを特徴とする樹脂充填剤が開示されている。
【０００７】
引用文献２には、エポキシ樹脂と硬化剤とを有するエポキシ樹脂組成物とフィラーとを含有し、エポキシ樹脂は、アミン型エポキシ樹脂及びポリフェノール型エポキシ樹脂を含むスルーホール充填用ペーストが開示されている。また、硬化剤として、イミダゾール系化合物（２Ｅ４ＭＺ−Ｃ）が使用されている。
【０００８】
また、特許文献３には、破砕物状粒子、球状粒子、立方体状粒子又は紡錘状粒子の炭酸カルシウム粉末と熱硬化性樹脂（例、エポキシ樹脂）とを含有する充填材が開示されている。また、特許文献３の実施例には、２官能エポキシ樹脂としてのビスフェノールＦ型エポキシ樹脂と、３官能エポキシ樹脂としてのアミノフェノール型エポキシ樹脂とを含有する組成物が開示されている。
【０００９】
さらに、特許文献４には、（Ａ）エポキシ樹脂、（Ｂ）エポキシ樹脂硬化剤、及び（Ｃ）無機フィラーを含有し、プリント配線板の穴部に充填される熱硬化性樹脂組成物であって、上記エポキシ樹脂（Ａ）が２官能のエポキシ樹脂（Ａ−１）と３官能以上のエポキシ樹脂（Ａ−２）を含み、上記無機フィラー（Ｃ）が周期律表のＩＩａ族の元素の塩からなることを特徴とする穴埋め用熱硬化性樹脂組成物が開示されている。
【先行技術文献】
【特許文献】
【００１０】
【特許文献１】特許第３２４２００９号
【特許文献２】特許第３４０５９１４号
【特許文献３】特開２００５−２２３３１２号
【特許文献４】特開２００９−２６９９９４号
【発明の概要】
【発明が解決しようとする課題】
【００１１】
しかしながら、引用文献１のビスフェノール型エポキシ樹脂、硬化剤としてイミダゾール硬化剤の組合せでは、十分な耐熱性が得られない。また、引用文献２のエポキシ樹脂としてアミン型エポキシ樹脂及びポリフェノール型エポキシ樹脂、硬化剤として、イミダゾール系化合物（２Ｅ４ＭＺ−Ｃ）を組み合わせた場合は、保存安定性、クラックの発生等においてまだ十分とは言えない。さらに、引用文献３および引用文献４のエポキシ樹脂として２官能のエポキシ樹脂と３官能以上のエポキシ樹脂を用い、特定の無機フィラーを用いた場合は、十分な耐熱性が得られず、粘度が高くボイドが発生しやすい傾向がある。
【００１２】
従って、本発明は、プリント配線板のスルーホールやビアホール等の穴埋めをする場合に、低粘度で良好に充填できるという印刷性を示し、保存安定性及び耐熱性に優れ、さらに穴埋め、硬化された充填物にクラック、ボイドの発生がほとんどない絶縁性の熱硬化性樹脂組成物を提供することを目的とする。
【００１３】
また、本発明は、上記熱硬化性樹脂組成物で穴埋めされた配線板を提供することを目的とする。
【課題を解決するための手段】
【００１４】
上記目的は、
（Ａ）２種類以上の多官能エポキシ樹脂、
（Ｂ）硬化剤、及び
（Ｃ）無機フィラー
を含み、前記多官能エポキシ樹脂が１分子中に３個以上のエポキシ基を有するエポキシ樹脂であり、前記Ｂ）硬化剤がトリアジン構造を含むイミダゾール化合物であることを特徴とする熱硬化性樹脂組成物により達成することができる。
【００１５】
上記エポキシ樹脂はポリマーだけでなくモノマー（化合物）も含んでおり、エポキシ樹脂がポリマーの場合、１分子中に３個以上のエポキシ基における「３個以上」は、１分子中に平均で２．１個以上であることを意味する。
【００１６】
上記本発明の熱硬化性樹脂組成物の好適態様を以下に列記する。
【００１７】
（１）（Ａ）２種類以上の多官能エポキシ樹脂の少なくとも１種が、２０℃で液状のエポキシ樹脂である。
（２）（Ａ）２種類以上の多官能エポキシ樹脂の少なくとも１種が、アミノフェノール型エポキシ樹脂、特にトリグリシジルアミノフェノール型エポキシ樹脂である。
（３）（Ａ）２種類以上の多官能エポキシ樹脂の上記と別の少なくとも１種（好ましくはトリグリシジルアミノフェノール型エポキシ樹脂と組み合わせて）は、フェノールノボラック型エポキシ樹脂である。
（４）熱硬化性樹脂組成物の粘度が、２５±１℃で１００〜１０００ｄＰａ・ｓの範囲（好ましくは２００〜９００ｄＰａ・ｓ、特に３００〜８００ｄＰａ・ｓ）にある。ボイド等の発生なく良好に凹部および貫通孔に充填が可能となる。
（５）プリント配線板の凹部（例、ビアホール）および貫通孔の少なくとも一方の充填用である。貫通孔（スルーホール）用であることが好ましい。
【００１８】
上記目的は、
プリント配線板の凹部および貫通孔の少なくとも一方が上記の本発明の熱硬化性樹脂組成物の硬化物で充填されたプリント配線板によっても達成することができる。
【発明の効果】
【００１９】
本発明の熱硬化性樹脂組成物は、２種類以上の多官能エポキシ樹脂及び無機フィラーの混合物に硬化剤としてトリアジン構造を含むイミダゾール化合物を用いるもので、このような熱硬化性樹脂組成物を用いてプリント配線板のスルーホールやビアホール等の穴埋めをした場合、低粘度で良好な印刷性を示し、且つ保存安定性に優れており、さらに得られる硬化物は、クラック、ボイドの発生がほとんどなく、耐熱性にも優れたものである。このような効果は、２種類以上の多官能エポキシ樹脂と硬化剤としてのトリアジン構造を含むイミダゾール化合物の組合せによりもたらされると考えられる。
【００２０】
即ち、例えば、プリント配線基板に設けたスルーホール等の穴部に樹脂充填剤を充填し、硬化した後、その配線基板上に層間樹脂絶縁層と導体回路層を交互に積層してなる多層プリント配線板や、スルーホールに樹脂充填剤を充填した基板に直接ソルダーレジスト膜を形成する多層プリント配線板において、樹脂充填剤として本発明の熱硬化性樹脂組成物を用いることにより、ヒートサイクル時のクラック発生や、穴部絶縁層周辺部の外層絶縁層（ソルダーレジスト層や絶縁樹脂層）の剥離（デラミ）等がなく、様々な特性に優れた高信頼性のプリント配線板を得ることができる。
【００２１】
なお、本明細書において、「穴部」とは、プリント配線板の製造過程で形成されるスルーホールやビアホール等を総称する用語である。
【図面の簡単な説明】
【００２２】
【図１】エポキシ樹脂の液状判定に用いた２本の試験管を示す概略側面図である。
【図２】プリント配線板の穴部絶縁層及び外層絶縁層の形成過程を示す概略断面図である。
【発明を実施するための形態】
【００２３】
以下、熱硬化性樹脂組成物を構成する各成分、同組成物を硬化させることによって得られる絶縁性硬化物を有するプリント配線板について説明する。
【００２４】
本発明の熱硬化性樹脂組成物は、（Ａ）２種類以上の多官能エポキシ樹脂、（Ｂ）硬化剤、及び（Ｃ）無機フィラーを主成分として含み、且つ（Ｂ）硬化剤としてトリアジン構造を含むイミダゾール化合物を用いている。
【００２５】
エポキシ樹脂（Ａ）としては、２種類以上の多官能エポキシ樹脂を用いる。多官能エポキシ樹脂とは、１分子中に３個以上のエポキシ基を有するエポキシ樹脂である。本発明では２種類の多官能エポキシ樹脂を用いることが好ましいが、これら以外に、他の１、２官能又は多官能エポキシ樹脂を用いてももちろん良い。
【００２６】
多官能エポキシ樹脂としては、フェノールノボラック型エポキシ樹脂、アルキルフェノールノボラック型エポキシ樹脂、アミノフェノール型エポキシ樹脂（特に、トリグリシジルアミノフェノール型エポキシ樹脂）、ビスフェノールＡノボラック型エポキシ樹脂、ナフタレン型エポキシ樹脂、ジシクロペンタジエン型エポキシ樹脂、グリシジルアミン型エポキシ樹脂、トリヒドロキシフェニルメタン型エポキシ樹脂、テトラフェニロールエタン型エポキシ樹脂、ジグリシジルフタレート樹脂、フェノール類（ビフェノール、ビスフェノール、クレーゾールなどを含む。）とフェノール性水酸基を有する芳香族アルデヒドとの縮合物のエポキシ化物及びそれらの臭素原子含有エポキシ樹脂及びリン原子含有エポキシ樹脂、トリグリシジルイソシアヌレート、脂環式エポキシ樹脂、液状アルコールエーテル型エポキシ樹脂、フルオレン型エポキシ樹脂等の３官能以上のエポキシ樹脂を挙げることができる。併用しても良い２官能エポキシ樹脂としては、例えば、ビフェノール型エポキシ樹脂又はビスフェノール型エポキシ樹脂が挙げることができ、具体的には、ビスフェノールＡ型エポキシ樹脂、水添ビスフェノールＡ型エポキシ樹脂、臭素化ビスフェノールＡ型エポキシ樹脂、ビスフェノールＦ型エポキシ樹脂、ビスフェノールＳ型エポキシ樹脂、ビキシレノール型エポキシ樹脂を挙げることができる。
【００２７】
なお、ビスフェノールノボラック型エポキシ樹脂には、ビスフェノールＡノボラック型エポキシ樹脂、ビスフェノールＦノボラック型エポキシ樹脂などのビスフェノール構造を有するノボラック型エポキシ樹脂が含まれる。
【００２８】
２種類以上の多官能エポキシ樹脂の一方のエポキシ樹脂としては、１分子中に３個以上のエポキシ基を有し、２０℃で液状の多官能エポキシ樹脂が好ましい。
【００２９】
１分子中に３個以上のエポキシ基を有し且つ２０℃で液状ものとしては、液状フェノールノボラック型エポキシ樹脂、液状アルキルフェノールノボラック型エポキシ樹脂、液状アミノフェノール型エポキシ樹脂（特に、トリグリシジルアミノフェノール型エポキシ樹脂）、液状ビスフェノールＡノボラック型エポキシ樹脂、液状ナフタレン型エポキシ樹脂、液状ジシクロペンタジエン型エポキシ樹脂、液状グリシジルアミン型エポキシ樹脂、液状トリヒドロキシフェニルメタン型エポキシ樹脂、液状テトラフェニロールエタン型エポキシ樹脂、液状ジグリシジルフタレート樹脂、液状脂環式エポキシ樹脂、液状アルコールエーテル型エポキシ樹脂を挙げることができる。これらの中で、液状アミノフェノール型エポキシ樹脂（特に、トリグリシジルアミノフェノール型エポキシ樹脂）が好ましい。
【００３０】
２種類以上の多官能エポキシ樹脂の他方のエポキシ樹脂としては、前記の１分子中に３個以上のエポキシ基を有するエポキシ樹脂から選択して使用される。他方のエポキシ樹脂としては、３官能のエポキシ樹脂で、液状であっても、固体であっても良い。
【００３１】
２種類の多官能エポキシ樹脂の組合せとしては、２０℃で液状の多官能エポキシ樹脂を２種類の組合せ、２０℃で液状の多官能エポキシ樹脂と２０℃で固体の多官能エポキシ樹脂の組合せ、２０℃で固体の多官能エポキシ樹脂を２種類の組合せが可能である。本発明では２０℃で液状の多官能エポキシ樹脂を２種類の組合せ、或いは２０℃で液状の多官能エポキシ樹脂と２０℃で固体の多官能エポキシ樹脂の組合せが好ましく、特に２０℃で液状の多官能エポキシ樹脂を２種類の組合せが好ましい。
【００３２】
ここで、本明細書でいう「液状」の判定方法について説明する。
【００３３】
液状の判定は、危険物の試験及び性状に関する省令（平成元年自治省令第１号）の別紙第２の「液状の確認方法」に準じて行う。
【００３４】
（１）装置
恒温水槽：攪拌機、ヒーター、温度計、自動温度調節器（±０．１℃で温度制御が可能なもの）を備えたもので深さ１５０ｍｍ以上のものを用いる。
【００３５】
尚、後述する実施例で用いたエポキシ樹脂の判定では、いずれもヤマト科学（株）製の低温恒温水槽（型式ＢＵ３００）と投入式恒温装置サーモメイト（型式ＢＦ５００）の組み合わせを用い、水道水約２２リットルを低温恒温水槽（型式ＢＵ３００）に入れ、これに組み付けられたサーモメイト（型式ＢＦ５００）の電源を入れて設定温度（２０℃又は４０℃）に設定し、水温を設定温度±０．１℃にサーモメイト（型式ＢＦ５００）で微調整したが、同様の調整が可能な装置であればいずれも使用できる。
【００３６】
試験管：
試験管としては、図１に示すように、内径３０ｍｍ、高さ１２０ｍｍの平底円筒型透明ガラス製のもので、管底から５５ｍｍ及び８５ｍｍの高さのところにそれぞれ標線１１，１２が付され、試験管の口をゴム栓１３ａで密閉した液状判定用試験管１０ａと、同じサイズで同様に標線が付され、中央に温度計を挿入・支持するための孔があけられたゴム栓１３ｂで試験管の口を密閉し、ゴム栓１３ｂに温度計１４を挿入した温度測定用試験管１０ｂを用いる。以下、管底から５５ｍｍの高さの標線を「Ａ線」、管底から８５ｍｍの高さの標線を「Ｂ線」という。
【００３７】
温度計１４としては、ＪＩＳ Ｂ７４１０（１９８２）「石油類試験用ガラス製温度計」に規定する凝固点測定用のもの（ＳＯＰ−５８目盛範囲２０〜５０℃）を用いるが、０〜５０℃の温度範囲が測定できるものであればよい。
【００３８】
（２）試験の実施手順
温度２０±５℃の大気圧下で２４時間以上放置した試料を、図１（ａ）に示す液状判定用試験管１０ａと図１（ｂ）に示す温度測定用試験管１０ｂにそれぞれＡ線まで入れる。２本の試験管１０ａ，１０ｂを低温恒温水槽にＢ線が水面下になるように直立させて静置する。温度計は、その下端がＡ線よりも３０ｍｍ下となるようにする。
【００３９】
試料温度が設定温度±０．１℃に達してから１０分間そのままの状態を保持する。１０分後、液状判断用試験管１０ａを低温恒温水槽から取り出し、直ちに水平な試験台の上に水平に倒し、試験管内の液面の先端がＡ線からＢ線まで移動した時間をストップウォッチで測定し、記録する。試料は、設定温度において、測定された時間が９０秒以内のものを液状、９０秒を超えるものを固体状と判定する。
【００４０】
２種類の多官能エポキシ樹脂における樹脂の種類の組合せとしては、アミノフェノール型エポキシ樹脂（特に、トリグリシジルアミノフェノール型エポキシ樹脂）と、フェノールノボラック型エポキシ樹脂、アルキルフェノールノボラック型エポキシ樹脂、ナフタレン型エポキシ樹脂、ジシクロペンタジエン型エポキシ樹脂、アミノフェノール型エポキシ樹脂、水添ビスフェノール型エポキシ樹脂、脂環式エポキシ樹脂、アルコールエーテル型エポキシ樹脂、脂環式エポキシ樹脂又はびフルオレン型エポキシ樹脂との組合せを挙げることができる。特に、アミノフェノール型エポキシ樹脂（特に、トリグリシジルアミノフェノール型エポキシ樹脂）と、フェノールノボラック型エポキシ樹脂、アルキルフェノールノボラック型エポキシ樹脂、ナフタレン型エポキシ樹脂、ジシクロペンタジエン型エポキシ樹脂、アミノフェノール型エポキシ樹脂、水添ビスフェノール型エポキシ樹脂又は脂環式エポキシ樹脂との組合せ、中でもアミノフェノール型エポキシ樹脂（特に、トリグリシジルアミノフェノール型エポキシ樹脂）と、フェノールノボラック型エポキシ樹脂、アルキルフェノールノボラック型エポキシ樹脂又はジシクロペンタジエン型エポキシ樹脂との組合せの組合せが好ましい。
【００４１】
トリグリシジルアミノフェノール型エポキシ樹脂の市販品としては、三菱化学（株）社製のｊＥＲ−６３０、住友化学（株）社製のＥＬＭ−１００、同ＥＬＭ-１００Ｈ、ハンツマン・アドバンテスト・マテリアルズ社製ＭＹ０５１０、ＤＩＣ株式会社のエピクロン４３０−Ｌ、同エピクロン４３０等を挙げることができる。
【００４２】
前記のトリグリシジルアミノフェノール型エポキシ樹脂は一般に下記式（Ｉ）の構造を有する：
【００４３】
【化１】
2015010146.tif 000002
【００４４】
また、前記のフェノールノボラック型エポキシ樹脂は一般に下記式（ＩＩ）の構造を有する：
【００４５】
【化２】
2015010146.tif 000003
式ＩＩにおいて、ｎが０．１〜３．０、好ましくは０．２〜１．８であり、ベンゼン環はメチル基等の低級アルキル基を置換基として有していてもよい。
【００４６】
ジシクロペンタジエン型エポキシ樹脂は一般に下記式（ＩＩＩ）の構造を有する：
【００４７】
【化３】
2015010146.tif 000004
式ＩＩＩにおいて、ｎが０．１〜３．０、好ましくは０．２〜１．８であり、ベンゼン環はメチル基等の低級アルキル基を置換基として有していてもよい。
【００４８】
２種類の多官能エポキシ樹脂の組合せにおいて、２種類の多官能エポキシ樹脂の一方がアミノフェノール型エポキシ樹脂の場合の、アミノフェノール型エポキシ樹脂と他のエポキシ樹脂との質量比（アミノフェノール型：他）は、３０：７０〜９０：１０、特に４０：６０〜８０：２０の範囲が好ましい。上記質量比（アミノフェノール型：他）を下限以上にすることにより、硬化物の吸水率を低く抑えて、デラミを抑制でき、また上限以下にすることにより良好な吸水性、耐熱性を得ることができる。
【００４９】
また、前述のように、エポキシ樹脂は前記２種類以外に使用しても良く、また反応性希釈剤としての単官能エポキシ樹脂を含有していてもよい。
【００５０】
２種類以上の多官能エポキシ樹脂を使用することにより、例えば、低分子量の液状の多官能エポキシ樹脂が、組成物の粘度低下及び得られる硬化皮膜の可撓性及び密着性向上に寄与し、高分子量の多官能エポキシ樹脂が、ガラス転移点を上昇させるのに寄与するので、これらの比率を上記のように調整することにより特性のバランスがとれた硬化物を得ることができる。
【００５１】
本発明では、エポキシ樹脂硬化剤（Ｂ）として、トリアジン構造を含むイミダゾール化合物が使用される。トリアジン構造を含むイミダゾール化合物は、一般に、置換基を有していても良いイミダゾリル基又はイミダゾリルアルキル基（アルキルは炭素原子数１〜４のアルキル、特にエチルが好ましい）が１〜３個（好ましくは１個）置換されたトリアジンである。トリアジン構造を含むイミダゾール化合物を使用することにより、保存安定性の向上と共に、クラック、ボイドの発生等がない等の優れた物性を得ることができ、特に、前述の２種類の多官能エポキシ樹脂と併用することにより、上記優れた保存安定性と共に、耐熱信頼性の高い硬化物が得られる。
【００５２】
トリアジン構造を含むイミダゾール化合物の例としては、２，４−ジアミノ−６−［２’−メチルイミダゾリル−（１’）］−エチル−Ｓ−トリアジン、２，４−ジアミノ - ６ - [２' - メチル イミダゾリル - (１')] - エチル - s - トリアジン、２，４ - ジアミノ - ６ - [２' - ウンデシルイミダゾリル - (１')] - エチル - s - トリアジン、２，４−ジアミノ - ６ - [２' - エチル - ４' - メチルイミダゾリル - (１')] -エチル - s - トリアジン等を挙げることができる。これらは、２ＭＺ−Ａ、２ＭＺ−ＡＰ、２ＭＺＡ−ＰＷ、Ｃ１１Ｚ−Ａ、２Ｅ４ＭＺ−Ａ等の商品名（四国化成工業（株）製）で市販されている。２，４−ジアミノ−６−［２’−メチルイミダゾリル−（１’）］−エチル−Ｓ−トリアジン、２，４−ジアミノ - ６ - [２' - エチル - ４' - メチルイミダゾリル - (１’)] -エチル - s - トリアジンが好ましい。これにより熱硬化性樹脂組成物の保存安定性優れ、短時間硬化でクラックの発生のない硬化物が得られる。
【００５３】
本発明では、エポキシ樹脂硬化剤（Ｂ）として、トリアジン構造を含むイミダゾール化合物以外の化合物を副次的に使用することができる。
【００５４】
イミダゾール誘導体、例えば２−メチルイミダゾール、４−メチル−２−エチルイミダゾール、２−フェニルイミダゾール、4−メチル−２−フェニルイミダゾール、1−ベンジル−２−メチルイミダゾール、２−エチルイミダゾール、２−イソプロピルイミダゾール、１−シアノエチル−２−メチルイミダゾール、１−シアノエチル−２−エチル−４−メチルイミダゾール、１−シアノエチル−２−ウンデシルイミダゾール等を挙げることができる。
【００５５】
イミダゾール以外にも、ジシアンジアミドとその誘導体、メラミンとその誘導体、ジアミノマレオニトリルとその誘導体、ジエチレントリアミン、トリエチレンテトラミン、テトラメチレンペンタミン、ビス（ヘキサメチレン）トリアミン、トリエタノーアミン、ジアミノジフェニルメタン、有機酸ヒドラジッド等のアミン類、１，８−ジアザビシクロ［５．４．０］ウンデセン−７（商品名ＤＢＵ、サンアプロ（株）製）、３，９−ビス（３−アミノプロピル）−２，４，８，１０−テトラオキサスピロ［５．５］ウンデカン（商品名ＡＴＵ、味の素（株）製）、又は、トリフェニルホスフィン、トリシクロヘキシルホスフィン、トリブチルホスフィン、メチルジフェニルホスフィン等の有機ホスフィン化合物等を、単独で又は２種以上を組み合わせて使用できる。
【００５６】
また、ジシアンジアミド、メラミンや、アセトグアナミン、ベンゾグアナミン、３，９−ビス［２−（３，５−ジアミノ−２，４，６−トリアザフェニル）エチル］−２，４，８，１０−テトラオキサスピロ［５．５］ウンデカン等のグアナミン及びその誘導体、及びこれらの有機酸塩やエポキシアダクトなどは、銅との密着性や防錆性を有することが知られており、エポキシ樹脂の硬化触媒として働くばかりでなく、プリント配線板の銅の変色防止に寄与することができる。
【００５７】
硬化剤（Ｂ）の配合量は、エポキシ樹脂（Ａ）１００質量部当り３〜２０質量部、さらに５〜１５質量部が好ましい。エポキシ樹脂硬化剤（Ｂ）の配合量を３質量部以上にすることにより、一般に樹脂組成物の予備硬化速度が適度に早くなり、穴部深部の組成物の硬化が良好となる結果、クラックの発生を生じ難くなるので好ましい。また、エポキシ樹脂硬化剤（Ｂ）を配合量が２０質量部以下にすることにより、保存安定性が保持される他、一般に樹脂組成物の予備硬化速度が早くなり過ぎず、硬化物にボイドが残留し難いので好ましい。
【００５８】
無機フィラー（Ｃ）としては、例えば、硫酸バリウム、チタン酸バリウム、酸化ケイ素粉、微粉状酸化ケイ素、無定形シリカ、タルク、クレー、炭酸マグネシウム、炭酸カルシウム、酸化アルミニウム、水酸化アルミニウム、雲母粉、ノイブルグ珪土等の公知慣用の無機フィラーが使用できる。無機フィラーは全組成物中の４０〜９０質量％で含まれるのが好ましい。４０質量％以上にすることにより、硬化物の熱膨張率を低くすることができ、デラミの発生を抑制できる。一方、９０質量％以下にすることにより、液状ペースト化が可能で、印刷性、穴埋め充填性なども良好に保持できる。
【００５９】
無機フィラー（Ｃ）の平均粒径は、０．１〜２５μｍ、さらに０．５〜１０μｍ、特に１〜１０μｍであることが好ましい。また、無機フィラー（Ｃ）の形状は、球状、針状、板状、鱗片状、中空状、不定形、六角状、キュービック状、薄片状等が挙げられるが、高充填性の点からは球状が好ましい。
【００６０】
本発明の液状熱硬化性樹脂組成物では、低粘度とすることができるので、必ずしも希釈溶剤を用いる必要はないが、組成物の粘度を調整するために、ボイドが発生しない程度に希釈溶剤を添加してもよい。
【００６１】
希釈溶剤としては、メチルエチルケトン、シクロヘキサノンなどのケトン類；トルエン、キシレン、テトラメチルベンゼン等の芳香族炭化水素類；メチルセロソルブ、ブチルセロソルブ、メチルカルビトール、ブチルカルビトール、プロピレングリコールモノメチルエーテル、ジプロピレングリコールモノエチルエーテル、トリエチレングリコールモノエチルエーテル等のグリコールエーテル類；酢酸エチル、酢酸ブチル、及び上記グリコールエーテル類の酢酸エステル化物等のエステル類；エタノール、プロパノール、エチレングリコール、プロピレングリコール等のアルコール類；オクタン、デカン等の脂肪族炭化水素；石油エーテル、石油ナフサ、水添石油ナフサ、ソルベントナフサ等の石油系溶剤等を挙げることができる。
【００６２】
さらに本発明の熱硬化性樹脂組成物には、必要に応じて、フタロシアニン・ブルー、フタロシアニン・グリーン、アイオジン・グリーン、ジスアゾイエロー、クリスタルバイオレット、酸化チタン、カーボンブラック、ナフタレンブラックなどの公知慣用の着色剤、保管時の保存安定性を付与するためにハイドロキノン、ハイドロキノンモノメチルエーテル、ｔｅｒｔ−ブチルカテコール、ピロガロール、フェノチアジンなどの公知慣用の熱重合禁止剤、クレー、カオリン、有機ベントナイト、モンモリロナイトなどの公知慣用の増粘剤もしくはチキソトロピー剤、シリコーン系、フッ素系、高分子系などの消泡剤及び／又はレベリング剤、イミダゾール系、チアゾール系、トリアゾール系、シランカップリング剤などの密着性付与剤のような公知慣用の添加剤類を配合することができる。特に、有機ベントナイトを用いた場合、穴部表面からはみ出る予備硬化物部分が研磨・除去し易い突出した状態に形成され易く、研磨性に優れたものとなるので好ましい。
【００６３】
以上のようにして得られる本発明の熱硬化性樹脂組成物は、従来より使用されている方法、例えばスクリーン印刷法、ロールコーティング法、ダイコーティング法等を利用してプリント配線板のビアホールやスルーホール等の穴部に容易に充填することができる。
【００６４】
このため、本発明の熱硬化性樹脂組成物の粘度は、２５±１℃で１００〜１０００ｄＰａ・ｓの範囲、さらに２００〜９００ｄＰａ・ｓ、特に３００〜８００ｄＰａ・ｓにあることが好ましい。このような範囲にすることにより、孔部の充填が容易に、且つ、ボイド等の発生なく良好に凹部および貫通孔に充填することができる。
【００６５】
また、本発明の熱硬化性樹脂組成物のガラス転移温度（Ｔｇ）は、１５０℃以上であることが好ましく、１６０℃以上であることがより好ましい。Ｔｇが１５０℃以上の場合、デラミの発生を抑えることができる。
【００６６】
以下、添付図面を参照しながら、プリント配線板の穴部絶縁層及び外層絶縁層（ソルダーレジスト層や絶縁樹脂層）の形成について具体的に説明する。なお、添付図面は、コア基板として両面基板を用いた例を示しているが、多層プリント配線板についても同様に適用できる。
【００６７】
（１）穴埋め
まず、図２（ａ）に示すようなコア基板１のめっきスルーホール３（コア基板として多層プリント配線板を用いる場合には、めっきスルーホールの他にさらにビアホール等の穴部）に、図２（ｂ）に示すように本発明の熱硬化性樹脂組成物を充填する。例えば、スルーホール部分に開口を設けたマスクを基板上に載置し、印刷法或いはドット印刷法等により、スルーホール内に充填する。コア基板１としては、銅箔をラミネートしたガラスエポキシ基板、或いはポリイミド基板、ビスマレイミド−トリアジン樹脂基板、フッ素樹脂基板等の樹脂基板、セラミック基板、金属基板等の基板２にドリルで貫通孔を明け、貫通孔の壁面及び銅箔表面に無電解めっきあるいはさらに電解めっきを施して、めっきスルーホール３及び導体回路層４を形成したものを好適に用いることができる。めっきとしては銅めっきが一般に用いられる。
【００６８】
（２）研磨
次に、充填物を予備硬化する。例えば、予備硬化は、約９０〜１３０℃で約３０〜９０分程度加熱して行う。約９０〜１１０℃で一次予備硬化させた後、約１１０〜１３０℃で二次予備硬化させることが好ましい。このようにして予備硬化された硬化物の硬度は比較的に低いため、基板表面からはみ出している不必要部分を物理研磨により容易に除去でき、平坦面とすることができる。なお、ここでいう「予備硬化」又は「予備硬化物」とは、一般に、エポキシの反応率が８０％〜９７％の状態のものをいう。また、上記予備硬化物の硬度は、予備硬化の加熱時間、加熱温度を変えることによってコントロールすることができる。その後、図２（ｃ）に示すように、スルーホールからはみ出した予備硬化物５の不要部分を研磨により除去して平坦化する。研磨は、ベルトサンダー、バフ研磨等により行なうことができる。
【００６９】
（３）外層絶縁層の形成
その後、基板表面を必要に応じてバフ研磨や粗化処理により前処理を施した後、図２（ｄ）に示すように外層絶縁層６を形成する。この前処理によりアンカー効果に優れた粗化面が形成されるので、その後施される外層絶縁層６との密着性に優れたものとなる。外層絶縁層６は、その後に行われる処理に応じてソルダーレジスト層や絶縁樹脂層、あるいは保護マスク等であり、従来公知の硬化性樹脂組成物により形成することができる。外層絶縁層に微細なパターンを形成する場合には、光硬化性・熱硬化性樹脂組成物やそのドライフィルムを用いることが好ましい。その後、約１３０〜１８０℃で約３０〜９０分程度加熱して本硬化（仕上げ硬化）し（外層絶縁層の形成に光硬化性・熱硬化性樹脂組成物を用いた場合には周知の方法に従って乾燥（仮硬化）し露光した後、本硬化して外層絶縁層６を形成する。
【００７０】
コア基板１として図２（ａ）に示すような両面基板を用いた場合には、さらに周知の方法に従って無電解めっき及び電解めっきによる導体回路層の形成と、層間樹脂絶縁層の形成を交互に繰り返し、必要に応じてビアホールの形成（層間樹脂絶縁層が感光性樹脂を含有する場合には露光、現像処理にて行ない、熱硬化性樹脂や熱可塑性樹脂を含有する場合にはレーザ光にて行う）を行うことによって、多層プリント配線板を形成することもできる。
【００７１】
なお、層間樹脂絶縁層の材料としては、樹脂付き銅箔、ドライフィルム、プリプレグ等を用いることができる。
【実施例】
【００７２】
以下に実施例及び比較例により本発明について具体的に説明するが、本発明が下記実施例に限定されるものでないことはもとよりである。なお、以下において「部」とあるのは、特に断りのない限り全て質量部を意味する。
【００７３】
［実施例１〜７及び比較例１〜４］
下記の表１に列挙した各成分を表１に示す割合で配合し、予備混合した後、３本ロールミルで混練分散させて熱硬化性樹脂組成物のペーストを得た。
【００７４】
【表１】
2015010146.tif 000005
【００７５】
なお、表１の成分は次の通りである。
【００７６】
２官能液状エポキシ樹脂（１）：  ビスフェノールＡ型エポキシ樹脂（商品名JER-828；三菱化学（株）製）
２官能液状エポキシ樹脂（２）：  ビスフェノールＦ型エポキシ樹脂（商品名JER-807；三菱化学（株）製）
多官能液状エポキシ樹脂（３）：  トリグリシジルパラアミノフェノール型エポキシ樹脂（式Ｉ、商品名ELM-100；住友化学工業（株）製）
多官能液状エポキシ樹脂（４）：  フェノールノボラック型エポキシ樹脂（式ＩＩのｎ＝０．２、フェノールノボラック型エポキシ樹脂、商品名DEN-431；ＤＯＷ社製）
多官能固形エポキシ樹脂（５）：  ジシクロペンタジエン型エポキシ樹脂（式ＩＩＩのｎ＝０．１〜３．０、ジシクロペンタジエン型エポキシ樹脂、商品名HP-7200L；大日本インキ化学工業（株）製）
多官能固形エポキシ樹脂（６）：フェノールノボラック型エポキシ樹脂（式ＩＩのｎ＝１．６（クレームをサポートするためエポキシ基の数を示すべきと思われますが）、（商品名DEN-438；ＤＯＷ社製）
硬化剤（７）  2MZ-A( ２，４−ジアミノ−６−［２’−メチルイミダゾリル−（１’）］−エチル−Ｓ−トリアジン；四国化成工業（株）製)
硬化剤（８）  2E4MZ-A (２，４−ジアミノ - ６ - [２' - エチル - ４' - メチルイミダゾリル - (１’)] -エチル - s - トリアジン；四国化成工業（株）製)
硬化剤（９）  2E4MZ-CN(1-シアノエチル-2-エチル-4-メチルイミダゾール；四国化成工業（株）製)
球状シリカ(10) （D50=５．６μｍ；商品名FB-7SDX、電気化学工業（株）製）
重質炭酸カルシウム(11) （D50=１．２μｍ；商品名マイクロパウダー３N、備北粉化工業（株）製）
消泡剤(12) （商品名KS-66、信越化学工業（株）製）
有機ベントナイト(13)（商品名オルベン、白石工業（株）製）
【００７７】
［評価方法］
１．粘度
前記実施例１〜７及び比較例１〜４の熱硬化性樹脂組成物について、２５℃での粘度を測定した。即ち、試料を０．２ｍｌ採取し、コーンプレート型粘度計（東機産業（株）製ＴＶ−３３）を用いて、２５℃、回転数５ｒｐｍの３０秒値を粘度とした。
【００７８】
２．印刷性
実施例及び比較例の各熱硬化性樹脂組成物において、印刷性（充填性）を評価した。
評価基板として、パネルめっきによりスルーホールを形成したガラスエポキシ基板を用いた。その仕様は板厚：０．８ｍｍ、スルーホール経：０．１ｍｍ、スルーホールピッチ：１.０ｍｍの小径スルーホール（ＴＨ）を有する基板とした。このような評価基板に、半自動印刷機にてドットパターン印刷を行ない、印刷性（充填性）を下記のように評価した。
【００７９】
＜印刷条件＞
スキージ：スキージ厚２０ｍｍ、硬度７０°、斜め研磨：２５°、
版：ＰＥＴ１００メッシュバイアス版、
印圧：５０ｋｇｆ／ｃｍ２、スキージ角度：７５°
１ストロークで印刷を行ない、押し出し面側に熱硬化性樹脂組成物が吐出可能な最大の印刷スピードを比較した。
○：２０mm/secより速い
△：５〜２０mm/sec
×：５mm/secより遅い
【００８０】
２．吸水率
予め重量を測定したセラミック板に、実施例及び比較例の熱硬化性樹脂組成物のペーストをスクリーン印刷法で塗布し、熱風循環式乾燥炉にて150℃で30分硬化させ、評価サンプルを得た。これを室温まで冷却した後、評価サンプルの重量を測定した。
評価サンプルを、１２１℃、１００％Ｒ．Ｈ．、２４時間の条件でＰＣＴ（プレッシャークッカー）処理を行い、処理後の硬化物の重量を測定し、下記算式により硬化物の吸水率を求めた。
【００８１】
吸水率（％）＝（Ｗ２−Ｗｇ）／（Ｗ１−Ｗｇ）×１００
ここで、Ｗ２はＰＣＴ処理後の評価サンプル重量（ｇ）、Ｗ１は初期の評価サンプル重量（ｇ）、Ｗｇはセラミック板重量（ｇ）である。
【００８２】
３．ＴＭＡ
実施例及び比較例の各熱硬化性樹脂組成物を、ＧＴＳ−ＭＰ箔（古河サーキットフォイル社製）の光沢面側（銅箔）上にアプリケーターにより塗布し、熱風循環式乾燥炉にて１５０℃で６０分間、硬化させた。その後、硬化物を銅箔より剥離した後、測定サイズにサンプルを切り出し、ＴＭＡ測定に供した。
【００８３】
ＴＭＡ測定は、熱機械分析機（ＴＭＡ−１２０）を用いてガラス転移点Ｔｇを測定した。
【００８４】
測定条件は１st runと2nd runを共に、１０℃／分の昇温速度で室温より３００℃まで昇温して実施し、2nd runの線膨張曲線の屈曲点をＴｇとした。
【００８５】
４．保存安定性
実施例及び比較例の各熱硬化性樹脂組成物の初期と25℃7日保管後の粘度を比較した。
【００８６】
増粘率を下記の式より算出した。
増粘率＝（25℃7日保管後の粘度／初期の粘度）×100
増粘率の値により、以下のように保存安定性を評価した。
○：  １０％未満
△：  １０〜３０％
×：  ３０％より大きい
【００８７】
５．クラック及びボイドの発生
パネルめっきによりスルーホールを形成したガラスエポキシ基板（板厚１．６ｍｍ、スルーホール径０．25ｍｍ）に、実施例及び比較例の各熱硬化性樹脂組成物をスクリーン印刷法でスルーホール内に充填した。
【００８８】
これを熱風循環式乾燥炉に入れ、１５０℃で３０分間保持して評価サンプルを作製した。
【００８９】
各評価サンプルをスルーホール部で切断し、断面を光学顕微鏡にて観察して、100個のスルーホールにおけるクラック及びボイドの発生数を数えた。下記のように評価した。
○：  ０個
△：  １〜１０個
×：  １１個以上
【００９０】
６．吸湿リフロー耐熱性試験
パネルめっきによりスルーホールを形成したガラスエポキシ基板（板厚１．６ｍｍ、スルーホール径０．２５ｍｍ）に、各熱硬化性樹脂組成物をスクリーン印刷法でスルーホール内に充填した。
【００９１】
これを熱風循環式乾燥炉に入れ、１５０℃で３０分間硬化させた。その後、ハイカットバフ＃３２０（住友３Ｍ（株）製）を用いたバフ研磨機（（株）石井表記製）により、硬化物の基板表面からはみ出している部分を研磨した。
【００９２】
１２１℃１００％の環境下で48時間加湿処理を行った。
【００９３】
次いで、前処理としてＭＥＣ社製のＣＺ−８１０1（１μｍエッチング）＋ＣＬ−８３００処理を行った後、基板両面に厚さ０．１ｍｍのプリプレグ（松下電工（株）製Ｒ−１６６１  ＦＲ−４相当）及び銅箔（古河サーキットフォイル社製ＧＴＳ−ＭＰ−１８）をプレス機（北川精機（株）製ＫＶＨＣ−ＰＲＥＳＳ）によりプレス成形して評価基板を得た。
【００９４】
評価基板をリフロー（ピーク温度２７０℃×５cycle)処理した後、スルーホール部で切断し、断面を光学顕微鏡にて観察して、穴埋め上部とプリプレグ間のデラミの発生の有無を確認し、下記のように評価した。
○：  ０個
△：  １〜１０個
×：  １１個以上
以上の結果を表２に示す。
【００９５】
【表２】
2015010146.tif 000006
【００９６】
表２に示す結果から明らかなように、本発明の特徴的要件を有する熱硬化性組成物、即ち３官能以上のエポキシ樹脂２種類と硬化剤としてトリアジン構造を含むイミダゾール化合物とを含み、無機フェイラーを含む熱硬化性組成物のみが全ての物性においてほぼ満足する結果を示した。即ち、多官能液状エポキシの組み合わせた実施例２、４及び５が全ての特性において優れていることが示された。また、半固形または固形エポキシを組み合わせた実施例６及び７では、粘度が上がるためボイドの発生が少し見られた。フィラーの少ない実施例１では吸湿リフロー耐熱性がやや劣り、重質炭酸カルシウムを用いた実施例３ではボイドが見られた。全ての実施例において、トリアジン構造を含む硬化剤を使用しているので保存安定性が良好で硬化時のボイドとクラックが少ない傾向を示した。
【００９７】
一方、比較例１の２官能液状エポキシ樹脂のみを２種類用いた場合、ボイドが発生した。これは組成物（インキ）の粘度が十分に下がらなかったためと考えられる。またガラス転移点が実施例のものより低く、このため吸湿リフロー耐熱性試験においてデラミが多く発生したと考えられる。
【００９８】
比較例２はアミン型エポキシ樹脂のみ用いたため、吸水率が高く、吸湿リフロー耐熱性試験においてデラミが多く発生したと考えられる。
【００９９】
比較例３は本発明と同様の３官能以上のエポキシ樹脂を２種類用いたが、硬化剤としてトリアジン構造を含むイミダゾールを使用していないため、保存安定性が悪く硬化時にボイド・クラックが多く発生したと考えられる。
【０１００】
比較例４の２官能エポキシ樹脂と多官能エポキシ樹脂を組み合わせた組成物の場合、比較例１と同様に、デラミが多く発生した。
【符号の説明】
【０１０１】
１  コア基板
２  基板
３  めっきスルーホール
４  導体回路層
５  穴部絶縁層（熱硬化性樹脂組成物の硬化物）
６  外層絶縁層
【図１】
2015010146.tif 000007
【図２】
2015010146.tif 000008